(57)【特許請求の範囲】
【請求項１】
幅が４０ｍｍ〜２５０ｍｍで、網状織物の繊維交点部が接着固定されたネット成形体からなり、透光率が８０％以上である事を特徴とする農業用ハウスバンド。
【請求項２】
網状織物の糸繊度が１１０〜３３００ｄｔｅｘ、網状織物のタテ糸目合いが０．４ｍｍ〜１００ｍｍである事を特徴とする請求項１記載の農業用ハウスバンド。
【請求項３】
網状織物の繊維が熱可塑性樹脂からなる、請求項１又は２記載の農業用ハウスバンド。
【請求項４】
網状織物の繊維がポリプロピレンの単層モノフィラメントである、請求項１又は２記載の農業用ハウスバンド。
【請求項５】
網状織物の繊維が、低融点樹脂と高融点樹脂から構成され、繊維表面の少なくとも一部が連続する低融点樹脂により形成された複合フィラメントである、請求項１又は２記載の農業用ハウスバンド。
【請求項６】
網状織物の繊維が、高密度ポリエチレン、直鎖状低密度ポリエチレンもしくは融点が１３０℃以下のポリプロピレンまたはそれらの混合物である低融点ポリオレフィン樹脂を鞘側に、融点が１５０℃以上のポリプロピレンを芯側とした鞘芯型に複合紡糸して得られるポリオレフィン系複合フィラメント未延伸糸であって、前記低融点ポリオレフィン樹脂の溶融流動指数と前記融点が１５０℃以上のポリプロピレンの溶融流動指数との比が１．１〜１０、鞘：芯の複合比が重量比で２０：８０〜７０：３０であるものを、１．５〜１０倍に延伸して得られる事を特徴とする請求項１又は２記載の農業用ハウスバンド。
【請求項７】
前記複合フィラメントがモノフィラメントである、請求項６記載の農業用ハウスバンド。
【請求項８】
鞘側の低融点ポリオレフィン樹脂が、融点が１３０℃以下のポリプロピレンである、請求項６又は７記載の農業用ハウスバンド。
【請求項９】
鞘側の低融点ポリオレフィン樹脂が直鎖状低密度ポリエチレンである、請求項６又は７記載の農業用ハウスバンド。
【発明の詳細な説明】
【技術分野】
【０００１】
本発明は、農業用ハウスに被覆展設する農業用フィルムを押さえるためのハウスバンドに関する。
【背景技術】
【０００２】
従来から、金属パイプ等で構築された骨組の外側に、塩化ビニル系樹脂等で作られた農業用フィルムを被覆展設した農業用ハウスが広く用いられてきた。これら農業用ハウスにおいては、強い風雨により吹き飛ばされないようにフィルムを押さえるハウスバンドが使用されている。かかるハウスバンドとしては、両端部が繊維やワイヤー等で補強されたポリエチレン製成形体等で、幅が１０ｍｍ〜２０ｍｍと狭幅の繊維補強された黒色バンドが知られている（例えば、特許文献１参照）。
【０００３】
近年、廃棄物処理等の観点から、塩化ビニル系樹脂製農業用フィルム（以下「農ビ」と略記する）に代わり、ポリオレフィン系樹脂製農業用フィルム（以下「農ＰＯ」と略記する）を被覆展設する農業用ハウスが多くなっている。しかし、農ＰＯは従来の農ビに比較して耐摩耗性が低いという欠点を有している。このために従来の狭幅繊維補強黒色バンドを用いると、農ＰＯが繊維補強部等の硬質部分との接触部で擦られて白化し、擦れ破れが発生する場合がある。一般に、ハウスバンドの幅が狭い程フィルムとの接触部に力が集中するため、強風環境程フィルムの擦れ破れが顕著に発生する。また黒色バンドは光線を透過させないため、ハウス内部への日光照射が遮られ部分的に生育障害となる問題があった。
【０００４】
更に従来のハウスバンドは硬いために、被覆展設の際、農業用ハウス両側面下部に結び固定する作業（以下「結束」という）が容易でないばかりか、被覆展設後に結束が緩んだり、クリープ変形による伸びが生じて農業用フィルムがばたつくようになるため、定期的にハウス両側面下部の結束をやり直す必要がある。この結束と解き作業の煩雑さを解消することが望まれていた。
【０００５】
そこで農ＰＯ用ハウスバンド向けに、広幅透明フィルムのハウスバンドが提案されている（例えば、特許文献２、３及び４参照）。これらのハウスバンドは透光性があり、農業用フィルムの擦れ破れを抑制する点では優れているが、広幅のハウスバンドは農業用フィルムと面で接触し接触面に雨水や露等が溜まり易いため、コケやカビが発生し易く、その結果透光率が大幅に低下するという問題がある。更には接触面が雨水や露等で濡れ密着過多となり、ハウスバンドが緩んだ場合の調整作業が困難である事も指摘されており、これら問題点の改善が望まれている。又ハウスのフィルム押さえに可撓性のロープ又はネット、帯状のシート又はネットが提案されているが、仕様や効果等の詳細記述は無い。（例えば、特許文献５及び６参照）
【０００６】
【特許文献１】実開平１−１４１７９６号公報
【特許文献２】特開２０００−１６６３９７号公報
【特許文献３】特開２００１−１２００７７号公報
【特許文献４】特開２００３−２８９７２５号公報
【特許文献５】特開昭５８−１７０４１４号公報
【特許文献６】特開昭６２−２９６８２０号公報
【発明の開示】
【発明が解決しようとする課題】
【０００７】
本発明は、上述した従来型の農業用ハウスバンド(黒バンド)を使用した際の、１）擦れ破れ、２）透光率低下、３）結束作業性不十分、更に農ＰＯ用ハウスバンド向け広幅透明フィルムのハウスバンドを使用した際の、１）ハウス被覆フィルムとの密着過多、２）透光率低下等の課題を解決し、農業用ハウスに被覆展設される農業フィルムを、擦れ破れを発生させず、透光率を低下させず且つ結束及び解き作業が容易でクリープ変形し難く雨水等で濡れた場合密着過多とならない農業用ハウスバンドを提供することを目的とする。
【課題を解決するための手段】
【０００８】
本発明者等は、かかる課題を解決するため鋭意検討した。その結果、幅が４０ｍｍ〜２５０ｍｍで、網状織物の繊維交点部が接着固定されたネット成形体からなり、透光率が８０％以上である農業用ハウスバンドによって前記課題が解決されることを知りその知見に基づいて本発明を完成した。尚本文中では繊維交点部が接着固定しない状態を「網状織物」、接着固定した状態を「ネット成形体」と定義する。
【０００９】
本発明は、以下によって構成される。
１．幅が４０ｍｍ〜２５０ｍｍで網状織物の繊維交点部が接着固定されたネット成形体からなり、透光率が８０％以上である事を特徴とする農業用ハウスバンド。
【００１０】
２．網状織物の糸繊度が１１０〜３３００ｄｔｅｘ、網状織物のタテ糸目合いが０．４ｍｍ〜１００ｍｍである事を特徴とする前記項１記載の農業用ハウスバンド。
【００１１】
３．網状織物の繊維が熱可塑性樹脂からなる、前記項１又は２記載の農業用ハウスバンド。
【００１２】
４．網状織物の繊維がポリプロピレンの単層モノフィラメントである、前記項１又は２記載の農業用ハウスバンド。
【００１３】
５．網状織物の繊維が、低融点樹脂と高融点樹脂から構成され、繊維表面の少なくとも一部が連続する低融点樹脂により形成された複合フィラメントである、前記項１又は２記載の農業用ハウスバンド。
【００１４】
６．網状織物の繊維が、高密度ポリエチレン、直鎖状低密度ポリエチレンもしくは融点が１３０℃以下のポリプロピレンまたはそれらの混合物である低融点ポリオレフィン樹脂を鞘側に、融点が１５０℃以上のポリプロピレンを芯側とした鞘芯型に複合紡糸して得られるポリオレフィン系複合フィラメント未延伸糸であって、前記低融点ポリオレフィン樹脂の溶融流動指数と前記融点が１５０℃以上のポリプロピレンの溶融流動指数との比が１．１〜１０、鞘：芯の複合比が重量比で２０：８０〜７０：３０であるものを、１．５〜１０倍に延伸して得られる事を特徴とする前記項１又は２記載の農業用ハウスバンド。
【００１５】
７．前記複合フィラメントがモノフィラメントである、前記項６記載の農業用ハウスバンド。
【００１６】
８．鞘側の低融点ポリオレフィン樹脂が、融点が１３０℃以下のポリプロピレンである、前記項６又は７記載の農業用ハウスバンド。
【００１７】
９．鞘側の低融点ポリオレフィン樹脂が直鎖状低密度ポリエチレンである、前記項６又は７記載の農業用ハウスバンド。
【発明の効果】
【００１８】
本発明の農業用ハウスバンドは、農業用ハウスに被覆展設される農ＰＯを含めた農業用
フィルム用ハウスバンドとして使用可能で、従来の黒色バンドに比べ、擦れ破れを生ぜずに、広い範囲で農業用フィルムを押さえる作用を発揮する。さらに透光率を低下させず、農業用ハウス内の作物の生育性を低下させることなく、且つ結び固定する作業が容易にできる等実用的な利点を有する。
【発明を実施するための最良の形態】
【００１９】
以下、本発明を詳細に説明する。本発明の農業用ハウスバンドは、幅が４０ｍｍ〜２５０ｍｍで、網状織物の繊維交点部が接着固定されたネット成形体であれば、特に限定はされないが、安定した高い品質の網状織物を経済的に得るため、網状織物の繊維の材質は熱可塑性樹脂が好ましい。該熱可塑性樹脂としては、紡糸可能であれば特に限定されるものでは無く、ポリエチレンやポリプロピレン等のポリオレフィン樹脂、ポリエチレンテレフタレート樹脂、ポリ塩化ビニリデン樹脂、ナイロン樹脂、アクリル樹脂等が例示されるが、軽量で運搬しやすく、比較的安価で機械的特性に優れ、廃棄物処理が容易なポリオレフィン系樹脂が特に好ましい。
【００２０】
ネット成形体の一例として縦糸と横糸との交点部が熱接着結合されたポリオレフィン系複合モノフィラメントからなる平織されたネット成形体の詳細を説明する。複合モノフィラメントは低融点樹脂と高融点樹脂から構成され、繊維表面の少なくとも一部が連続する低融点樹脂により形成された二種以上の熱可塑性樹脂から作られた複合モノフィラメントであれば同心鞘芯型、偏心鞘芯型、並列型、海島型、中空型等何れでも良い。低融点樹脂は高密度ポリエチレン、中密度ポリエチレン、低密度ポリエチレン、直鎖低密度ポリエチレン、エチレン−αオレフィン共重合体、エチレン−酢酸ビニル共重合体もしくは融点が１３０℃以下のポリプロピレン、ポリプロピレン−αオレフィン共重合体等、またはそれらの混合物が例示できる。高融点樹脂は、融点が１５０℃以上のポリプロピレンが例示できる。
【００２１】
本発明において、網状織物は一般的な織機及び方法により得られる。その織り組織は平織り、綾織り、絡み織り、ラッセル織り等で織られるが生産性等の面より平織りが好ましい。網状織物は熱ロールや熱風またはスチーム等一般的な装置及び方法の熱処理を施すことにより、縦糸と横糸との交点部（以下「網目部」と略記する）が熱接着結合されたネット成形体となり、得られたネット状物は強度を保持し交点部目ズレや端部の解れが起き難いネット状製品となる。またネット成形体からなるハウスバンドの幅方向の端部解れや目ズレが無ければ、前述の熱処理以外にも、バインダー樹脂を用いた接着方式が例示されるが、網目部交点の接着箇所が多いほど網目部の目ズレや端部の解れが起き難くなり好ましい。ハウスバンドの縦糸と横糸との交点部が接着結合されていないネット状物は目ズレや端部の解れが生じて、長期に渡り安定した農業用フィルムを押さえる作用が発揮できない。従ってハウスバンドの網目部全体が接着結合されている事が好ましい。
【００２２】
これらの樹脂またはこれらの混合物には、必要に応じて通常ポリオレフィン樹脂に添加される酸化防止剤、紫外線吸収剤、光安定剤等の安定剤や着色剤、滑剤、帯電防止剤、抗菌剤、艶消剤、光触媒、防カビ剤、害虫忌避剤、害鳥忌避剤等の添加剤を添加することができる。
【００２３】
前記複合モノフィラメントの押出紡糸方法は２台の押出機と並列型あるいは鞘芯型の複合口金を用いて複合押出しする等公知の技術で可能であるが、紡糸、延伸の安定性及び延伸された複合モノフィラメントの鞘芯成分境界面層の難剥離性等で有利となる同心鞘芯型の複合口金を使用することが好ましい。
【００２４】
本発明の農業用ハウスバンドに用いられるネット成形体の幅は４０ｍｍ〜２５０ｍｍ、好ましくは６０ｍｍ〜１５０ｍｍである。幅が上記の範囲内であれば、農業用フィルムを
押さえる作用が十分であり、被覆展設の際の農業用ハウス両側面下部への結束性も良い。
本発明の農業用ハウスバンドに用いられるネット成形体の透光率は８０％以上である。透光率は、例えば以下の実施例のように、ＪＩＳ  Ｋ  ７１０５に準拠して測定される。透光率が８０％以上であれば、農業用ハウス内の作物の生育が十分である。
【００２５】
本発明の農業用ハウスバンドに用いられる網状織物の好ましい糸繊度は１１０〜３３００ｄｔｅｘ、網状織物の好ましいタテ糸目合いは０．４ｍｍ〜１００ｍｍである。上記の範囲内であれば農業用ハウスフィルムを押さえる作用が十分であり、被覆展設の際の農業用ハウス両側面下部への結束性も良い。より好ましくは網状織物の糸繊度は３００〜１３００ｄｔｅｘ、網状織物のタテ糸目合いは０．８ｍｍ〜１０ｍｍである。
【００２６】
本発明の農業用ハウスバンドにおけるネット状物に供される複合モノフィラメントを構成する鞘側の低融点ポリオレフィン樹脂のメルトマスフローレイト（溶融流動指数）ＭＦＲ1と芯側の高融点ポリプロピレンのメルトマスフローレイトＭＦＲ2とのフローレイト比＝ＭＦＲ1／ＭＦＲ2（以下「ＦＲＲ」と略記する）は、１．１〜１０で複合モノフィラメントの特徴が顕著に発現する。上述のメルトマスフローレイト（以下「ＭＦＲ」と略記する）及びＦＲＲはＪＩＳ  Ｋ  ７２１０：１９９９（条件Ｍ：２３０℃、２．１６Ｋｇ）に準じて測定される。ＦＲＲが上記の範囲内であれば、紡糸、延伸性が安定し、ネット成形体における縦糸と横糸との交点部の熱接着性も良好である。
【００２７】
芯側の高融点成分の融点が１５０℃以上有れば、芯側成分の基本的性能である強度が得られ、さらには収縮性が小さくなり、網状織物をヒートセットする時に、収縮変形が小さくなる。したがって、高融点成分の融点は１５０℃以上が好ましい。また、鞘側の低融点ポリオレフィン樹脂は複合モノフィラメントに熱融着による接着性を付与するものである。低融点ポリオレフィン樹脂の融点が１３０℃以下であれば網状織物をヒートセットする時の熱は低温短時間となる。この熱により複合モノフィラメント芯側成分の配向が戻り、強度が低下する。したがって、芯側成分が受け持つ強度特性を保持するためには、低融点ポリオレフィン樹脂の融点は１３０℃以下が好ましい。
【００２８】
鞘：芯の複合比は、重量比で２０：８０〜７０：３０の範囲が好ましい。複合比が上記の範囲内であれば、延伸性が良好で、縦糸と横糸との交点部の接着力も十分である。
本発明に供される複合モノフィラメントの延伸倍率は、１．５〜１０倍が好ましく５〜８倍が生産性と繊維強度の点でより好ましい。延伸倍率が上記の範囲内であれば、複合モノフィラメントの強度は十分で、延伸過程において鞘側成分のメクレあるいは剥離等の不良トラブルもない。尚、延伸工程の後に一般的な装置及び方法により、緩和アニールを施すことが好ましい。
【００２９】
なお、ネット成形体を構成する繊維は、低融点樹脂と高融点樹脂から構成され、繊維表面の少なくとも一部が連続する低融点樹脂により形成されたものであれば、複合モノフィラメントに限定されず、複合マルチフィラメントであっても良い。複合マルチフィラメントも、上述したような複合モノフィラメントと同様の素材を用い、通常の方法によって得ることができる。
【実施例】
【００３０】
以下、実施例に基づいて本発明をさらに詳しく説明するが、本発明はこれらの実施例に限定されるものではない。次に実施例、比較例で用いられた物性測定法及び性能評価法を示す。
【００３１】
（ａ）透光率
ＪＩＳ  Ｋ  ７１０５に定める光線透過率測定法に準拠して実施した。
透光率が大きい程、ハウス内への日光照射が阻害されず作物の生育障害は発生し難い傾向となる。
【００３２】
（ｂ）農業ハウスフィルムの擦れ破断
農業ハウスフィルムが展張されている間口６ｍの蒲鉾型農業用ハウスをハウスバンドで覆い３ヶ月後に目視観察した。農業ハウスの設置場所は熊本県芦北郡であった。
◎：緩み無く農業ハウスフィルムを確実に押さえ付けているため擦れ破断なし。
○：若干緩みは有るがハウスフィルムを押さえ付けているため擦れ破断なし。
△：緩みはあるがハウスフィルムを押さえ付けているため擦れ破断は僅かに発生。
×：緩みが有りハウスフィルムと接触しているが押さえ付け効果は発現していないので擦れ破断が発生した。使用不可レベル。
××：緩みが非常に多くハウスフィルムとの接触が不十分であるため、強風時にはハウスフィルムが大きく膨らみ擦れ破断が広域に渡り発生。使用不可レベル。
【００３３】
（ｃ）農業ハウスフィルムの応力集中破断
上記農業ハウスフィルムの擦れ破断評価と同時に実施した。ハウスバンドによる骨材部肩付近の農業ハウスフィルムへの応力集中で破断するかを目視観察した。（図参照）
◎：農業ハウスフィルムの破れは全く見られない。
○：農業ハウスフィルム表面に微細な傷が確認されるが、ピンホール等を含めた破れは見られない。
△：擦れ傷による細かい破断は観察されるが実用上問題ないレベル。
×：ハウス骨材との接点をメインに破断が確認される。
××：高範囲に渡り破断が確認される。
【００３４】
（ｄ）結束・解き作業性
上記農業ハウスフィルムの擦れ破断評価の際に確認した。
◎：速やかに作業が遂行できる。結束後の経時緩みが殆ど発生しない。
○：速やかに作業が遂行できる。結束後の経時緩みが若干発生する。
△：多少手間取るが作業は遂行できる。結束後の経時緩みは発生するが使用可能レベル  
。
×：手間取りながらも作業は可能。結束後の経時緩みが発生し使用不可レベル。
××：結束作業自体が困難。結束後瞬く間に緩んでしまい使用不可レベル。
【００３５】
（ｅ）生育障害
上記農業ハウスフィルムの擦れ破断評価の際に確認した。
◎：全く発生なし。
○：殆ど発生しない。
△：多少発生するが問題ないレベル。
×：発生が認められ使用不可レベル。
××：著しく発生した。
【００３６】
実施例１
芯側成分として、融点が１６２℃でＭＦＲが６．１ｇ／１０分のプロピレン単独重合体のポリプロピレン（ＰＰ１）と、鞘側成分として、融点が１２９℃でＭＦＲが１５．５ｇ／１０分でエチレン量＝３．６ｗｔ％、１−ブテン量＝２．７ｗｔ％のプロピレン−エチレン−1−ブテン３元系ランダム共重合体のポリプロピレン（ＰＰ２）を用いて、口径５０ｍｍの押出機２台及び口径１．５ｍｍの鞘芯型複合口金を用い、口金温度２５０℃にて溶融押出、冷却による紡糸を行い、複合比が重量比で４０：６０の鞘芯型複合未延伸糸を得た。これを湿式加熱延伸装置により１００℃で７倍に延伸し、繊度３２０ｄｔｅｘの複合モノフィラメントを得た。この複合モノフィラメントを用いて、織機にて平織り組織で
製織し、目合い１ｍｍの網状織物を得た後、熱風加熱槽にてヒートセットして繊維交点が熱接着されたネット成形体を製造した。次にこのネット成形体から長尺方向が縦方向になるようにスリッターで幅７０ｍｍのハウスバンドを製造した。このハウスバンドを用いた農業用ハウスは図１参照。試験の結果を表１に示した。このハウスバンドの評価結果は良好であった。
【００３７】
実施例２
ハウスバンド幅を１８０ｍｍとした以外は実施例１と同様に製造し評価した。試験の結果を表１に示した。このハウスバンドの評価結果は良好であった。
【００３８】
実施例３
織物の目合いを５ｍｍとした以外は実施例２と同様に製造し評価した。試験の結果を表１に示した。このハウスバンドの評価結果は良好であった。
【００３９】
実施例４
タテ糸繊度を１１００ｄｔｅｘ、織物の目合いを３ｍｍとした以外は実施例１と同様に製造し評価した。試験の結果を表１に示した。このハウスバンドの評価結果は良好であった。
【００４０】
実施例５
鞘成分が無く、延伸倍率５倍、ネット端部解れ防止方法として交点部をバインダー樹脂接着とした以外は実施例１と同様に製造し評価した。試験の結果を表１に示した。このハウスバンドの評価結果は良好であった。
【００４１】
実施例６
鞘成分が無く、延伸倍率５倍、ネット端部解れ防止方法として端部のみをバイアステープ縫製とした以外は実施例１と同様に製造し評価した。試験の結果を表１に示した。このハウスバンドの評価結果は良好であった。
【００４２】
実施例７
芯側成分として、融点が１６０℃でＭＦＲが１７．８ｇ／１０分のプロピレン単独重合体のポリプロピレン（ＰＰ３）と、鞘側成分として、融点が１３０℃でＭＦＲが３３．２ｇ／１０分でエチレン量＝３．５ｗｔ％、１−ブテン量＝２．６ｗｔ％のプロピレン−エチレン−1−ブテン３元系ランダム共重合体のポリプロピレン（ＰＰ４）を用いて、口径６５ｍｍの押出機２台及び口径０．１８ｍｍの鞘芯型複合口金を用い、口金温度２３０℃にて溶融押出、冷却による紡糸を行い、複合比が重量比で４０：６０の鞘芯型複合未延伸糸を得た。これを湿式加熱延伸装置により１００℃で５倍に延伸し、繊度３３０ｄｔｅｘの複合マルチフィラメントを得た以外は実施例１と同様に製造し評価した。試験の結果を表１に示した。このハウスバンドの評価結果は良好であった。
【００４３】
実施例８
鞘成分として、融点が１２５℃でＭＦＲが１２．３ｇ／１０分の直鎖低密度ポリエチレン（ＰＥ１）ＪＩＳ  Ｋ  ７２１０：１９９９（条件Ｄ：１９０℃、２．１６Ｋｇ）、目合い５ｍｍ、繊度３２０ｄｔｅｘ、ネット端部解れ防止方法としてカラミ織りとした以外は実施例１と同様に製造、評価した。試験の結果を表１に示した。このハウスバンドの評価結果は良好であった。
【００４４】
比較例１
両端部に強化糸を入れ込んだ黒色バンド幅１０ｍｍのハウスバンドを用いた。このハウスバンドを用いた農業用ハウスは図２参照。試験の結果を表２に示した。フィルムに対し
てハウスバンドの応力集中による破断が見られ、結束作業性も不良であった。
【００４５】
比較例２
透明フィルムからなるバンド幅７０ｍｍのハウスバンドを用いた事以外は比較例１と同様な評価を実施した。このハウスバンドを用いた農業用ハウスは図３参照。試験の結果を表２に示した。ハウスバンドとハウスフィルムが密着状態となり、経時緩みを再結束させる事が困難であった。更には上述したハウスバンドとハウスフィルムの密着部にコケ、藻、カビが発生した為、日照不良による生育障害が見られた。
【００４６】
比較例３
ハウスバンド幅を２０ｍｍとした以外は実施例１と同様に製造し評価した。試験の結果を表２に示した。フィルムに擦れによる破断と力の集中による破断が見られた。
【００４７】
比較例４
ハウスバンド幅を５００ｍｍとした以外は実施例１と同様に製造し評価した。試験の結果を表２に示した。結束作業性が不良であった。
【００４８】
比較例５
繊維色調を黒とした以外は実施例１と同様に製造し評価した。試験の結果を表２に示した。透光率低下による生育障害が見られた。
【００４９】
【表１】
0004556837.tif 000002
【００５０】
【表２】
0004556837.tif 000003
【図面の簡単な説明】
【００５１】
【図１】本発明の農業用ハウスバンドを用いた農業用ハウスの概略図である。
【図２】従来の狭幅ハウスバンドを用いた農業用ハウスの概略図である。
【図３】従来の透明フィルムハウスバンドを用いた農業用ハウスの概略図である。
【符号の説明】
【００５２】
１：金属パイプの骨組み
２：農業用フィルム
３：本発明の農業用ハウスバンド
４：従来のハウスバンド
５：農ＰＯフィルム用広幅フィルム
【図１】
0004556837.tif 000004
【図２】
0004556837.tif 000005
【図３】
0004556837.tif 000006